(57)【要約】【課題】廃水中などのリン酸イオンを効率よく除去する、高濃度かつ生産性の高いリン吸着剤（ハイドロタルサイト様化合物を含む金属水和物）の製造方法及びリン吸着剤を提供する。【解決手段】２価の金属酸化物又は水酸化物の水分散体に硫酸鉄水溶液を添加し、熟成して得られる金属−鉄系水酸化物の水和物からなるリン吸着剤の製造方法であって、次の（Ａ）及び（Ｂ）の工程を含みかつ金属−鉄系水酸化物の水和物中の２価の金属と鉄のモル比が、２：１〜１１：２であることを特徴とするリン吸着剤の製造方法、（Ａ）前記２価の金属酸化物又は水酸化物の水分散体に硫酸鉄水溶液を添加し、該水分散体表面に水酸化鉄を析出させる工程、（Ｂ）前記水酸化鉄を熟成する工程。及び上記の製造方法により得られるリン吸着剤。【選択図】なし【特許請求の範囲】
【請求項１】
２価の金属酸化物又は水酸化物の水分散体に硫酸鉄水溶液を添加し、熟成して得られる金属−鉄系水酸化物の水和物からなるリン吸着剤の製造方法であって、次の（Ａ）及び（Ｂ）の工程を含みかつ金属−鉄系水酸化物の水和物中の２価の金属と鉄のモル比が、２：１〜１１：２であることを特徴とするリン吸着剤の製造方法。
（Ａ）前記２価の金属酸化物又は水酸化物の水分散体に硫酸鉄水溶液を添加し、該水分散体表面に水酸化鉄を析出させる工程、
（Ｂ）前記水酸化鉄を熟成する工程。
【請求項２】
前記２価の金属酸化物が、酸化マグネシウム、又は前記金属水酸化物が、水酸化マグネシウムである請求項１に記載のリン吸着剤の製造方法。
【請求項３】
前記（Ｂ）工程における熟成温度が、４０〜９０℃である請求項１又は２に記載のリン吸着剤の製造方法。
【請求項４】
請求項１〜３のいずれかに記載の製造方法により得られるリン吸着剤。
【発明の詳細な説明】
【技術分野】
【０００１】
本発明は、リン吸着剤（リン酸イオン吸着用無機粒子）の製造方法及びリン吸着剤に関する。さらに詳しくは、金属−鉄系水酸化物の水和物からなるリン吸着剤の製造方法及びリン吸着剤に関する。
【背景技術】
【０００２】
近年、公共用水域の水質改善が進んでおらず、従来のレベル以上の高度な廃水処理技術が求められている。高度処理では、有機汚濁物質の低減はもとより、富栄養化の原因となる窒素とリンの除去が課題となっている。窒素については、自然界での窒素サイクルが存在し、生物学的方法によって窒素ガスに変換可能であるが、リンについては、リン酸イオンとして安定に存在するため、自然界での循環サイクルが存在しない。また、将来において、リン資源の枯渇も懸念されている。
【０００３】
リン酸イオンの除去は、従来、生物学的脱リン法、凝集沈殿法、鉄電解法等で行われてきたが、低濃度域での安定な除去が難しいうえ、汚泥、スラッジが大量に発生する、エネルギー消費量が大きくコスト高となる、リン回収後の資源化が困難である、さらに機器の維持管理が難しい等の様々な問題を抱えていた。
近年、上記の諸問題を改善するために、例えば、特許文献１及び特許文献２に示されているように、リン酸イオン吸着（除去）用無機粒子として、ハイドロタルサイト様化合物が提案されている。しかしながら、一般に、結晶化度の高いハイドロタルサイト様化合物を合成する場合、低濃度の原料溶液を用いて、核発生が少なくなるように合成し、ハイドロタルサイト様化合物の粒子径が大きくなるようにするが、特許文献１及び特許文献２に示されるハイドロタルサイト様化合物の合成においては、金属イオンの混合系から合成を開始するので、核発生が多くなり、ハイドロタルサイト様化合物の粒子径は小さくなってしまい、仕込み量に対し、ハイドロタルサイト様化合物の収量が低くなるという問題があった。また、量産化を考えた場合には、高濃度での合成が必須になり、熟成反応を長時間行えば、結晶化度の高いＬＤＨ（Ｌａｙｅｒｅｄ  Ｄｏｕｂｌｅ  Ｈｙｄｒｏｘｉｄｅ）が得られるが、生産性の観点から問題となっている。
さらに、粒子径を大きくする手法が、例えば、特許文献３に示されているが、粒子径の大きいハイドロタルサイトを得るためには、１００℃以上で水熱反応を行う必要があり、製造工程が煩雑となってしまう問題があった（ただし、特許文献３には、リン吸着剤用途に関しての記載はない）。
【先行技術文献】
【特許文献】
【０００４】
【特許文献１】特開２００７−３８２０３号公報
【特許文献２】特開２００９−１７８６８２号公報
【特許文献３】特開２００９−１２０４５８号公報
【発明の概要】
【発明が解決しようとする課題】
【０００５】
本発明は、このような状況下になされたものであって、廃水中などのリン酸イオンを効率よく除去する、高濃度かつ生産性の高いリン吸着剤（ハイドロタルサイト様化合物を含む金属水和物）の製造方法及びリン吸着剤を提供する。
【課題を解決するための手段】
【０００６】
本発明者らは、前記目的を達成するために、鋭意検討を進めた結果、２価の金属（以下Ｍとする場合がある）の酸化物又は水酸化物に、鉄イオンとして硫酸鉄（III）を用い、生成化合物である金属−鉄系水酸化物の水和物中の２価の金属と鉄のモル比が、Ｍ：Ｆｅ＝２：１〜１１：２となるよう、硫酸鉄（III）を添加し、加温下にて熟成反応させ、金属−鉄系水酸化物の水和物を製造することにより、上記問題が解消できることを見出し、本発明を完成した。
【０００７】
すなわち、本発明は、以下のリン吸着剤の製造方法及びリン吸着剤を提供するものである。
（１）２価の金属酸化物又は水酸化物の水分散体に硫酸鉄水溶液を添加し、熟成して得られる金属−鉄系水酸化物の水和物からなるリン吸着剤の製造方法であって、次の（Ａ）及び（Ｂ）の工程を含みかつ金属−鉄系水酸化物の水和物中の２価の金属と鉄のモル比が、２：１〜１１：２であることを特徴とするリン吸着剤の製造方法、
（Ａ）前記２価の金属酸化物又は水酸化物の水分散体に硫酸鉄水溶液を添加し、該水分散体表面に水酸化鉄を析出させる工程、
（Ｂ）前記水酸化鉄を熟成する工程。
（２）前記２価の金属酸化物が、酸化マグネシウム、又は前記金属水酸化物が、水酸化マグネシウムである上記（１）に記載のリン吸着剤の製造方法、及び
（３）前記（Ｂ）工程における熟成温度が、４０〜９０℃である上記（１）又は（２）に記載のリン吸着剤の製造方法。
（４）上記（１）〜（３）のいずれかに記載の製造方法により得られるリン吸着剤。
【発明の効果】
【０００８】
本発明の製造方法によれば、特殊な合成条件を用いず、また煩雑な工程を経ずとも、高い吸着能を有するリン吸着用無機粒子を容易に製造することができる。
【発明を実施するための形態】
【０００９】
まず、本発明のリン吸着剤の製造方法について説明する。
［リン吸着剤の製造方法］
本発明のリン吸着剤の製造方法は、２価の金属の酸化物又は水酸化物の水分散体に、硫酸鉄水溶液を添加し、該水分散体表面に水酸化鉄を析出させる工程及びそれらを熟成する工程を含む。以下、本発明に含まれる工程について、順次説明する。
【００１０】
（分散工程）
分散工程では、２価の金属の酸化物又は水酸化物を攪拌により水に分散させ、水分散層を得る。分散方法としては、均一に分散できれば、特に制限されないが、超音波等を併用してもよく、公知の方法で行う。
【００１１】
（反応工程）
この工程では、前記分散工程で調製された前記水分散層に、予め調製した硫酸鉄（III）水溶液を添加し、鉄イオンを水酸化物表面に水酸化鉄として析出させる。なお、硫酸鉄（III）の添加量は、最終生成化合物となる金属−鉄系水酸化物の水和物中の２価の金属と鉄のモル比がＭ：Ｆｅ＝２：１〜１１：２となるように制御する。
【００１２】
酸化金属又は水酸化金属の水分散層への、硫酸鉄（III）水溶液の添加方法としては、一括添加方法、滴下方法のいずれも用いることができる。
前記滴下方法における滴下速度は、特に制限はなく、系の反応に影響を及ぼすことがない範囲で、適宜調整する。
また、硫酸鉄（III）水溶液を添加した後の、系のｐＨは８から１０が好ましい。系のｐＨが８以上であると、必要量の鉄イオンが、後述するリン吸着剤となる混合水酸化物層（基本層）上に析出し、リン吸着剤の吸着容量が向上するため好ましい。また、系のｐＨが１０以下であると、マグネシウム上に必要量の水酸化鉄が析出し、リン吸着剤としての性能が向上し収量が増えるため好ましい。２価の金属の酸化物又は水酸化物の分散液は、もともとｐＨが１０から１１であるので、鉄イオンの析出時に、系のｐＨ調整を原則必要としないが、ｐＨ調整を行う場合は、系の反応に影響を及ぼすことがない範囲で、水酸化ナトリウム等のアルカリを使用することができる。
【００１３】
（熟成工程）
この工程では、反応工程で得られた析出物の熟成を行ない、最終的な金属−鉄系水酸化物の水和物を得る。熟成温度は、好ましくは、４０〜９０℃であり、より好ましくは、６０〜８０℃である。熟成温度が４０℃以上であると、吸着剤としての収量が良好となるため好ましい。また、９０℃以下であると、従来法（１００℃以上での水熱処理）のような煩雑な操作を要せずかつタクトタイムの短縮に繋がるため好ましい。熟成時間に関しては、特に制限はないが、生産性の観点から、反応工程から熟成工程までの総処理時間が、好ましくは、２４時間以内であり、より好ましくは、２２時間以内である。
【００１４】
（後処理工程）
前記熟成工程で得られた沈殿物は、例えば、ろ過、洗浄、乾燥及び粉砕等の工程を経ることにより、リン吸着剤（無機粒子形状）を得ることができる。乾燥は水分が除去できればよく、特に制限されないが、生産性及び安定した性能を有するリン吸着剤を製造する観点から、６０〜１００℃の範囲の所定の温度下で行うことが好ましい。
本発明のリン吸着剤は、造粒などの操作を行い成形体として、カラムなどに充填し使用してもよい。
【００１５】
次に、本発明の製造方法で得られるリン吸着剤である無機粒子を使用した、リンの吸着除去方法について説明する。
［リンの吸着除去方法］
本発明におけるリン酸、リン酸解離物等の吸着除去方法は、前述のようにして製造したリン吸着剤を廃水に浸漬させることによって行うことができる。すなわち、前記無機粒子中に取り込まれている硫酸イオンとの置換、及び金属イオンと前記廃水中の吸着対象イオンとが、相互作用することによって吸着され、回収できる。
また、廃水と接触させる他の方法として、例えば、前述したように、造粒により成形体としたものをカラムに充填し、カラム中に廃水を流し、吸着対象イオンを接触させ、吸着させる方法がある。
【００１６】
上述したように、本発明の製造方法によれば、オートクレーブ等の設備を要さず、また別途、水酸化ナトリウム等のアルカリ水溶液を使用せずとも、簡便にリン吸着剤を得ることができる。
【００１７】
次に、本発明の製造方法で得られるリン吸着剤について説明する。
［リン吸着剤］
本発明の製造方法で得られる金属−鉄系水酸化物の水和物からなるリン吸着剤は、例えば、下記の一般式（１）で表される。
Ｍ2+x  Ｆｅ3+2  （ＯＨ）2x+6-2y・（ＳＯ4）y  ｎＨ2Ｏ          （１）
（式中、Ｍは２価の金属を表し、ｘは４≦ｘ≦１１、すなわち、２価の金属と鉄のモル比が、２：１〜１１：２であり、ｙは０．６＜ｙ＜２であり、ｎは０＜ｎ＜８である。）
２価の金属と鉄のモル比が、２：１より小さな値又は１１：２より大きな値であると、２価の金属又は鉄のいずれかが過多となり、吸着能を下げるため好ましくない。
ここで、（１）の結晶は、正に帯電したＭ2+とＦｅ3+の混合水酸化物層（基本層）の間に、該混合水酸化物層の正電荷を中和するために、ＳＯ42-がＨ2Ｏとともに中間層を形成し、基本層間に入る構造をとっている。
【００１８】
Ｍは２価の金属であり、マグネシウム、亜鉛及びカルシウムなどが挙げられる。より好ましくは、マグネシウムである。
マグネシウムと鉄のモル比が上記比率の範囲内であれば、リンの吸着速度と吸着容量のバランスが崩れることなく、良好な収量が得られる。
ここで，「バランス」とは、吸着速度（吸着容量の１時間値／吸着容量の２４時間値）が０．６５〜１．０であり、かつリン吸着容量（２４時間振とう後）が２１ｍｇ−Ｐ／ｇ以上であることを意味し、吸着速度及び吸着容量が上記の範囲にあると、リンの除去が、短時間でかつ高容量吸着できるため好ましい。
【００１９】
本発明において、吸着されるリン（ＳＯ42-との置換）としては、リン酸ないしリン酸解離物が望ましい。具体的には、リン酸イオンとしては、リン酸イオン（ＰＯ43-）、リン酸水素イオン（ＨＰＯ42-）、リン酸二水素イオン（Ｈ2ＰＯ4-）、二リン酸（Ｐ2Ｏ74-）及び三リン酸（Ｐ3Ｏ105-）などが挙げられる。
また、リンの吸着対象としては、工場、家庭及び下水などから排出される、リン含有廃水などが挙げられるが、特に限定されるものではない。
【実施例】
【００２０】
以下、本発明を実施例及び比較例により具体的に説明するが、本発明はこれらの実施例
に限定されるものではない。なお、使用した薬品は、特に断りのない限り、和光純薬工業社製である。
【００２１】
リン吸着容量は以下に示す方法によって求めた。
［リン吸着容量、吸着速度の測定］
後述する実施例及び比較例で得られた粒子０．１ｇを、リン酸イオン濃度が１００ｐｐｍ−Ｐに調製されたリン酸イオン水溶液に浸漬させ、１時間浸漬後（室温２５℃）のリン酸イオン水溶液中のリン酸イオン濃度を、ＩＣＰ発光法（セイコー電子社製、装置型番：ＳＰＡ１２００Ａ）により測定し、初期濃度との差から、リン酸イオン吸着容量を算出した。
また、吸着速度は、上記測定で得られた１時間振とう後の吸着容量を、２４時間振とう後の吸着容量で除した値として定義し、算出した。
【００２２】
［実施例１］
５００ｍＬのガラスフラスコに、３５％水酸化マグネシウムスラリー（宇部マテリアルズ株式会社製、商品名：ＵＤ−６５０）８３．３ｇを投入し、攪拌下で、系の温度を８０℃へ昇温し、保持した。昇温前の系のｐＨは１１．０であった。次に、最終生成化合物となるマグネシウム−鉄系水酸化物の水和物中のマグネシウムと鉄のモル比が、Ｍｇ：Ｆｅ＝４：１となるように、０．７５ｍｏｌ／Ｌ硫酸鉄水溶液８３．３ｍＬに純水１００ｍＬを加えた溶液を準備し、８０℃に保持した３５％水酸化マグネシウム分散体上へ、１０ｍｌ／ｍｉｎの速度で滴下を行い、水酸化鉄を析出させた。滴下終了後、同温度下で６時間攪拌を続けた。攪拌終了後は８０℃で１５時間静置した。放冷後、減圧濾過、水洗を行い、８０℃に保持したオーブンに投入し、２４時間加熱乾燥した後、反応生成物であるリン吸着物質を乳鉢で粉砕し、粒子状のリン吸着剤を得た。
【００２３】
［実施例２］
５００ｍＬのガラスフラスコに、酸化マグネシウム（赤穂化成株式会社製、商品名：ＡＭ−２）２０．０ｇ、水１００．０ｍＬを投入し、攪拌を行い、酸化マグネシウムを分散させた。この分散系のｐＨは１０．５であった。次に、最終生成化合物となるマグネシウム−鉄系水酸化物の水和物中のマグネシウムと鉄のモル比が、Ｍｇ：Ｆｅ＝４：１となるように、０．７５ｍｏｌ／Ｌ硫酸鉄水溶液８３．３ｍＬに純水８０ｍＬを加えた溶液をフラスコ内に一括投入し、水酸化鉄を析出させた。添加終了後、温度を８０℃へ昇温し、８０℃で２１時間静置した。放冷後、減圧濾過、水洗を行い、８０℃に保持したオーブンに投入し、２４時間加熱乾燥した後、反応生成物であるリン吸着用物質を乳鉢で粉砕し、粒子状のリン吸着剤を得た。
【００２４】
［比較例１］
０．５９６ｍｏｌ／Ｌ硫酸マグネシウム水溶液２００ｍｌと、０．７５ｍｏｌ／Ｌ硫酸鉄水溶液２００ｍＬとをフラスコに移した。系の温度を８０℃へ昇温、保持し、その後、１ｍｏｌ／Ｌ水酸化ナトリウム水溶液３００ｍＬを１０ｍＬ／ｍｉｎの速度で攪拌しながら滴下し、６時間攪拌を続けた。攪拌終了後は、８０℃で１５時間静置した。放冷後は、実施例１、２と同様の操作を行い、リン吸着剤を得た。
【００２５】
［実施例３〜５］
実施例３では、Ｍｇ／Ｆｅのモル比を２／１とした以外、実施例２と同様にしてリン吸着剤を得た。また、実施例４では、Ｍｇ／Ｆｅの比を３．２／１とし、かつ１ｍｏｌ／Ｌの水酸化ナトリウムによるｐＨ調整をした以外、実施例３と同様にしてリン吸着剤を得た。また、実施例５では、Ｍｇ／Ｆｅの比を５／１とし、さらに硫酸鉄水溶液を室温での一括添加から８０℃での滴下、反応を６時間、熟成を１５時間に変えた以外、実施例４と同様にして、リン吸着剤を得た。
【００２６】
［実施例６〜８］
実施例６、７では、Ｍｇ／Ｆｅの比をそれぞれ３／１、５．５／１にした以外は、実施例１と同様にしてリン吸着剤を得た。また、実施例８では、硫酸鉄水溶液を室温での一括添加、反応時間を０、熟成を２１時間に変えた以外、実施例１と同様にして、リン吸着剤を得た。
【００２７】
［比較例２］
比較例２では、実施例１において、硫酸鉄水溶液の代わりに水酸化鉄を使用し、直に熟成工程に移し、リン吸着剤を得た。
【００２８】
［比較例３、６］
比較例３、６では、Ｍｇ／Ｆｅの比をそれぞれ６／１、３／２にした以外は、実施例１と同様にしてリン吸着剤を得た。
【００２９】
［比較例４］
比較例４では、室温での滴下とし、かつその後の操作を室温で行う以外、実施例２と同様にして、リン吸着剤を得た。
【００３０】
［比較例５］
比較例５では、硫酸鉄水溶液を塩化鉄水溶液にした以外は、実施例１と同様にしてリン吸着剤を得た。
【００３１】
実施例１〜８、比較例１〜５で得られたリン吸着剤である、無機粒子からなる粉末０．１ｇに、リンとして１００ｐｐｍの濃度のリン酸水素二ナトリウム水溶液５０ｍＬを加え、リン濃度の経時変化（減少）を測定することにより、リンの吸着容量、吸着速度を算出した。実施例、比較例の組成、及びそれらの各操作条件等と共に算出結果を表１に示す。
【００３２】
【表１】
2013132636.tif 000002
【００３３】
表１から明らかなように、マグネシウム分散液−硫酸鉄系を使用した実施例では、いずれもリンの吸着速度と吸着容量のバランスが良好であった。これに対し、マグネシウム水溶液を用いた比較例１やマグネシウムのみならず鉄分散液も使用した比較例２、鉄イオンとして塩化鉄を使用した比較例５、水酸化物の水和物中のマグネシウムと鉄の比が２：１〜１１：２の範囲外となる比較例３、６、また、一連の工程が全て２５℃下で行われたものは、いずれも吸着速度、吸着容量ともに実施例に比べ低い値を示し、バランスが悪くなった。
【産業上の利用可能性】
【００３４】
本発明によれば、煩雑な工程を経ずとも、容易にマグネシウム−鉄化合物からなるリン吸着剤が得られ、富栄養化の原因となるリン酸イオンを効率的よく除去できるため，廃水処理を必要とする種々の産業分野に幅広く有用に利用されることが期待される。